(57)【特許請求の範囲】
【請求項１】
分散剤としてエチレン−ビニルアルコール共重合体（Ａ）と、分散質としてエチレン性不飽和単量体単位を含む重合体（Ｂ）とを含む水性エマルジョンであって、当該エチレン−ビニルアルコール共重合体（Ａ）のエチレン単位の含有率が１モル％以上２０モル％未満であり、エチレン単位のブロックキャラクターが０．９０〜０．９９であり、粘度平均重合度が２００〜５０００であり、けん化度が８０〜９９．７モル％であり、重合体（Ｂ）に対するエチレン−ビニルアルコール共重合体（Ａ）の質量比（Ａ）／（Ｂ）が２／９８〜４０／６０である、水性エマルジョン。
【請求項２】
さらに共役二重結合を有する分子量１０００以下の化合物を、エチレン−ビニルアルコール共重合体（Ａ）１００質量部に対して０．０００００１〜０．０１質量部含有する、請求項１に記載の水性エマルジョン。
【請求項３】
重合体（Ｂ）が、ビニルエステル単量体、（メタ）アクリル酸エステル単量体、スチレン単量体及びジエン単量体からなる群より選択される少なくとも１種に由来する単量体単位を、全単量体単位に対して、７０質量％以上含有する、請求項１又は２に記載の水性エマルジョン。
【請求項４】
さらに脂肪族アルコール（Ｃ）を、エチレン−ビニルアルコール共重合体（Ａ）１００質量部に対して０．０００１〜１質量部含有する、請求項１〜３のいずれかに記載の水性エマルジョン。
【請求項５】
請求項１〜４のいずれかに記載の水性エマルジョンからなる接着剤。
【請求項６】
エチレン−ビニルアルコール共重合体（Ａ）を含有する分散剤の存在下で、エチレン性不飽和単量体を乳化重合する、請求項１〜４のいずれかに記載の水性エマルジョンの製造方法。
【発明の詳細な説明】
【技術分野】
【０００１】
本発明は、低温での安定性に優れ、高い耐水接着性を有する水性エマルジョン、及び該水性エマルジョンを含有する接着剤に関する。
【背景技術】
【０００２】
ポリビニルアルコール（以下、「ＰＶＡ」と略記することがある。）は、水溶性の合成高分子として知られており、繊維やフィルムの原料としての用途に加えて、紙加工剤、繊維加工剤、無機物のバインダー、接着剤、乳化重合や懸濁重合用の安定剤等として広く用いられている。特に、ＰＶＡは酢酸ビニルに代表されるビニルエステル単量体の乳化重合用保護コロイドとして知られており、これを安定剤として用いた乳化重合により得られるビニルエステル重合体系水性エマルジョンは、木工用接着剤、塗料ベース、コーティング剤、含浸紙及び不織製品等の各種バインダー、混和剤、打継ぎ材、紙加工剤、繊維加工剤等の分野で広く用いられている。【０００３】
しかしながら、ＰＶＡを安定剤として用いた乳化重合により得られる水性エマルジョンは耐水性が低いことが知られている。上述した用途のうち、特に接着剤用途で耐水性が要求されることがある。そのような場合には、塗膜形成後に高い耐水性を示すＰＶＡを保護コロイドとして用いる、または、ビニルエステル単量体に少量の架橋性単量体を共重合するなどの技術が広く用いられている。【０００４】
特許文献１では、ＰＶＡを保護コロイドとして用いて酢酸ビニルモノマーとＮ−メチロールアクリルアミドを共重合して得られるエマルジョンが提案され、Ｎ−メチロールアクリルアミド単量体単位の架橋反応により高い耐水性を達成している。しかしながら、この方法は、シックハウス症候群の原因物質の一つであるホルムアルデヒドが発生するという環境上の問題点を有していた。【０００５】
また、ＰＶＡの特定の性能を向上させるために、各種変性ＰＶＡの開発が行われており、例えば、特許文献２には、炭素数４以下のα−オレフィン単位を特定の割合で含有するＰＶＡを分散剤とし、エチレン性不飽和単量体から選ばれる１種あるいは２種以上の単量体を用いた（共）重合体を分散質とする水性エマルジョンが提案されている。特許文献２には、当該水性エマルジョンは、従来のＰＶＡと比較して高い耐水性を発現したと記載されている。さらに、特許文献３では、エチレン−ビニルアルコール共重合体を保護コロイドとして、酢酸ビニル、又は酢酸ビニルと（メタ）アクリル酸エステルを乳化（共）重合する方法が提案されている。しかしながら、これらの水性エマルジョンは、低温での保管安定性が充分でなく、また、被着材に対する塗布性が悪い場合もあった。
【先行技術文献】
【特許文献】
【０００６】
【特許文献１】特開平１０−１２１０１７号公報
【特許文献２】特開平１１−１０６７２７号公報
【特許文献３】特開２００１−１２３１３８号公報
【発明の概要】
【発明が解決しようとする課題】
【０００７】
本発明は、上述のような事情に基づいてなされたものであり、低温での保管安定性及び耐水接着性に優れた水性エマルジョンの提供を目的とする。
【課題を解決するための手段】
【０００８】
本発明者らが鋭意検討した結果、特定の水性エマルジョンが上記課題を解決できることを見出し、本発明を完成させるに至った。【０００９】
すなわち、本発明は、
[１]分散剤としてエチレン−ビニルアルコール共重合体（Ａ）と、分散質としてエチレン性不飽和単量体単位を含む重合体（Ｂ）とを含む水性エマルジョンであって、当該エチレン−ビニルアルコール共重合体（Ａ）のエチレン単位の含有率が１モル％以上２０モル％未満であり、エチレン単位のブロックキャラクターが０．９０〜０．９９である、水性エマルジョン；
[２]前記エチレン−ビニルアルコール共重合体（Ａ）の粘度平均重合度が２００〜５０００であり、けん化度が８０〜９９．７モル％である、上記[１]に記載の水性エマルジョン；
[３]さらに共役二重結合を有する分子量１０００以下の化合物を、エチレン−ビニルアルコール共重合体（Ａ）１００質量部に対して０．０００００１〜０．０１質量部含有する、上記[１]又は[２]に記載の水性エマルジョン；
[４]重合体（Ｂ）が、ビニルエステル系単量体、（メタ）アクリル酸エステル系単量体、スチレン系単量体及びジエン系単量体からなる群より選択される少なくとも１種に由来する単量体単位を、全単量体単位に対して、７０質量％以上含有する、上記[１]〜[３]のいずれかに記載の水性エマルジョン；
[５]重合体（Ｂ）に対するエチレン−ビニルアルコール共重合体（Ａ）の質量比（Ａ）／（Ｂ）が２／９８〜４０／６０である、上記[１]〜[４]のいずれかに記載の水性エマルジョン；
[６]前記水性エマルジョンがさらに脂肪族アルコール（Ｃ）を、エチレン−ビニルアルコール共重合体（Ａ）１００質量部に対して０．０００１〜１質量部含有する、上記[１]〜[５]のいずれかに記載の水性エマルジョン；
[７]上記[１]〜[６]のいずれかに記載の水性エマルジョンからなる接着剤；
[８]エチレン−ビニルアルコール共重合体（Ａ）を含有する分散剤の存在下で、エチレン性不飽和単量体を乳化重合する、上記[１]〜[６]のいずれかに記載の水性エマルジョンの製造方法に関する。
【発明の効果】
【００１０】
本発明の水性エマルジョンは、特定の構造を有するエチレン−ビニルアルコール共重合体（Ａ）を分散剤として含有することで低温での保管安定性および耐水接着性に優れる。また、前記水性エマルジョンが、さらに脂肪族アルコール（Ｃ）を含有することで、上記物性を損なうことなく被着物への塗布性が向上する。したがって、これらの水性エマルジョンは、各種接着剤、塗料、繊維加工剤、紙加工剤、無機物バインダー、セメント混和剤、モルタルプライマー等に好適に用いられる。
【図面の簡単な説明】
【００１１】
【図１】実施例で用いた重合装置の概略図である。
【図２】本発明で用いられるワイドパドル翼の例の概略図である。
【発明を実施するための形態】
【００１２】
［エチレン−ビニルアルコール共重合体（Ａ）］
本発明の水性エマルジョンに含まれるエチレン−ビニルアルコール共重合体（Ａ）は、エチレン単位の含有率が１モル％以上２０モル％未満であり、エチレン単位のブロックキャラクターが０．９０〜０．９９であることを特徴とする。この点について、以下説明する。
【００１３】
（エチレン単位のブロックキャラクター）
エチレン単位のブロックキャラクターが０．９０〜０．９９であることが、エチレン−ビニルアルコール共重合体（Ａ）の大きな特徴である。前記ブロックキャラクターが０．９０以上であることにより、得られる水性エマルジョンの低温での保管安定性及び耐水接着性が向上する。当該ブロックキャラクターは、好適には０．９３以上であり、より好適には０．９５以上である。一方、前記ブロックキャラクターは０．９９以下である。前記ブロックキャラクターが０．９９以下であることにより、得られる水性エマルジョンの耐水接着性が向上する。
【００１４】
なお、前記ブロックキャラクターとは、エチレン単位と、ビニルエステル単位のけん化によって生じるビニルアルコール単位の分布を表した数値であり、０から２の間の値をとる。０が完全にブロック的にエチレン単位又はビニルアルコール単位が分布しているということを示し、値が増加するにつれて交互性が増していき、１がエチレン単位とビニルアルコール単位が完全にランダムに存在し、２がエチレン単位とビニルアルコール単位が完全に交互に存在することを示している。前記ブロックキャラクターは１３Ｃ−ＮＭＲによって以下のとおり求められる。まずエチレン−ビニルアルコール共重合体をけん化度９９．９モル％以上にけん化した後、メタノールで十分に洗浄を行い、９０℃で２日間減圧乾燥させる。得られた完全けん化エチレン−ビニルアルコール共重合体をＤＭＳＯ−ｄ６に溶解させた後、得られた試料を５００ＭＨｚの１３Ｃ−ＮＭＲ（ＪＥＯＬ  ＧＸ−５００）を用いて８０℃で測定する。得られたスペクトルチャートからＴ．Ｍｏｒｉｔａｎｉ  ａｎｄ  Ｈ．Ｉｗａｓａｋｉ，１１，１２５１−１２５９，Ｍａｃｒｏｍｏｌｅｃｕｌｅｓ（１９７８）に記載の方法で帰属、算出したビニルアルコール・エチレンの２単位連鎖のモル分率（ＡＥ）、ビニルアルコール単位のモル分率（Ａ）、エチレン単位のモル分率（Ｅ）を用いて下記式よりエチレン単位のブロックキャラクター（η）を求める。
η＝（ＡＥ）／｛２×（Ａ）×（Ｅ）｝
【００１５】
上記で規定されるエチレン単位のブロックキャラクターを有するエチレン−ビニルアルコール共重合体（Ａ）は、後述する重合工程とけん化工程を含む特別な製造方法によって得ることができる。この製造方法についてはのちに詳細に説明する。本発明者らは、エチレン単位のブロックキャラクターが上述した範囲を満足するエチレン−ビニルアルコール共重合体（Ａ）を分散剤として用いることによって、低温での保管安定性及び耐水接着性に優れる水性エマルジョンが得られることを見出した。以下、当該エチレン−ビニルアルコール共重合体（Ａ）についてより詳細に説明する。
【００１６】
（ビニルエステル）
本発明のエチレン−ビニルアルコール共重合体（Ａ）は、エチレンとビニルエステルを共重合してエチレン−ビニルエステル共重合体を得た後に、当該エチレン−ビニルエステル共重合体をけん化することにより得られる。用いられるビニルエステルとしては、ギ酸ビニル、酢酸ビニル、プロピオン酸ビニル、バレリン酸ビニル、カプリン酸ビニル、ラウリン酸ビニル、ステアリン酸ビニル、安息香酸ビニル、ピバリン酸ビニル及びバーサティック酸ビニル等が挙げられ、中でも酢酸ビニルが好ましい。
【００１７】
（エチレン単位の含有率）
本発明のエチレン−ビニルアルコール共重合体（Ａ）のエチレン単位の含有率は１モル％以上２０モル％未満である。エチレン単位の含有率が１モル％未満の場合は、得られる水性エマルジョンの耐水接着性が不十分となる。エチレン単位の含有率は、好適には１．５モル％以上であり、より好適には２モル％以上である。一方、エチレン単位の含有率が２０モル％以上の場合は、エチレン−ビニルアルコール共重合体が水に不溶となり、エマルジョンの調製が困難となる。エチレン単位の含有率は、好適には１５モル％以下であり、より好適には１０モル％以下であり、さらに好適には８．５モル％以下である。
【００１８】
エチレン単位の含有率は、例えばエチレン−ビニルアルコール共重合体の前駆体又は再酢化物であるエチレン−ビニルエステル共重合体の１Ｈ−ＮＭＲから以下の方法により求められる。試料のエチレン−ビニルエステル共重合体の再沈精製をｎ−ヘキサンとアセトンの混合溶液を用いて３回以上行った後、８０℃で３日間減圧乾燥して分析用のエチレン−ビニルエステル共重合体を作製する。得られたエチレン−ビニルエステル共重合体をＤＭＳＯ−ｄ６に溶解し、８０℃で１Ｈ−ＮＭＲ（５００ＭＨｚ）測定を行う。ビニルエステルの主鎖メチンに由来するピーク（４．７〜５．２ｐｐｍ）とエチレン及びビニルエステルの主鎖メチレンに由来するピーク（０．８〜１．６ｐｐｍ）を用いてエチレン単位の含有率を算出できる。
【００１９】
（けん化度）
本発明のエチレン−ビニルアルコール共重合体（Ａ）のけん化度は、好適には８０モル％以上、より好適には８２モル％以上、さらに好適には８５モル％以上である。一方、けん化度は、好適には９９．７モル％以下、より好適には９９モル％以下、さらに好適には９８．５モル％以下である。けん化度が上記下限値以上の場合は、エチレン−ビニルアルコール共重合体（Ａ）水溶液の透明性、及び得られる水性エマルジョンの耐水接着性がさらに向上する。一方、けん化度が上記上限値以下である場合は、エチレン−ビニルアルコール共重合体（Ａ）を安定に製造しやすいとともに、水性エマルジョンを調製する際に凝集物が発生しづらく重合安定性が向上する。エチレン−ビニルアルコール共重合体（Ａ）のけん化度はＪＩＳ  Ｋ６７２６（１９９４年）に準じて測定できる。
【００２０】
（粘度平均重合度）
本発明のエチレン−ビニルアルコール共重合体（Ａ）の粘度平均重合度は、好適には２００以上、より好適には２５０以上、さらに好適には３００以上、特に好適には４００以上である。一方、粘度平均重合度は、好適には５０００以下、より好適には４５００以下、さらに好適には４０００以下、特に好適には３５００以下である。粘度平均重合度が上記下限値以上の場合は、得られる水性エマルジョンの造膜性が優れ、これに起因して耐水接着性が優れる傾向にある。一方、粘度平均重合度が上記上限値以下の場合は、エチレン−ビニルアルコール共重合体（Ａ）水溶液の粘度が高くなりにくく、取り扱いが困難となりにくい。粘度平均重合度ＰはＪＩＳ  Ｋ６７２６（１９９４年）に準じて測定できる。すなわち、本発明のエチレン−ビニルアルコール共重合体（Ａ）をけん化度９９．５モル％以上に再けん化し、精製した後、３０℃の水中で測定した極限粘度［η］（Ｌ／ｇ）から次式により求めることができる。
Ｐ＝（［η］×１００００／８．２９）(1/0.62)
【００２１】
（他の単量体単位）
本発明のエチレン−ビニルアルコール共重合体（Ａ）は、本発明の効果を損なわない範囲であれば、ビニルアルコール単位、エチレン単位及びビニルエステル単位以外の他の単量体単位を含有していてもよい。このような他の単量体単位としては、プロピレン、ｎ−ブテン、イソブチレン等のα−オレフィン；アクリル酸及びその塩；アクリル酸エステル；メタクリル酸及びその塩；メタクリル酸エステル；アクリルアミド；Ｎ−メチルアクリルアミド、Ｎ−エチルアクリルアミド、Ｎ，Ｎ−ジメチルアクリルアミド、ジアセトンアクリルアミド、アクリルアミドプロパンスルホン酸及びその塩、アクリルアミドプロピルジメチルアミン及びその塩またはその４級塩、Ｎ−メチロールアクリルアミド及びその誘導体等のアクリルアミド誘導体；メタクリルアミド；Ｎ−メチルメタクリルアミド、Ｎ−エチルメタクリルアミド、メタクリルアミドプロパンスルホン酸及びその塩、メタクリルアミドプロピルジメチルアミン及びその塩またはその４級塩、Ｎ−メチロールメタクリルアミド及びその誘導体等のメタクリルアミド誘導体；メチルビニルエーテル、エチルビニルエーテル、ｎ−プロピルビニルエーテル、ｉ−プロピルビニルエーテル、ｎ−ブチルビニルエーテル、ｉ−ブチルビニルエーテル、ｔ−ブチルビニルエーテル、ドデシルビニルエーテル、ステアリルビニルエーテル等のビニルエーテル；アクリロニトリル、メタクリロニトリル等のニトリル；塩化ビニル、フッ化ビニル等のハロゲン化ビニル；塩化ビニリデン、フッ化ビニリデン等のハロゲン化ビニリデン；酢酸アリル、塩化アリル等のアリル化合物；マレイン酸、イタコン酸、フマル酸等の不飽和ジカルボン酸及びその塩またはそのエステル；ビニルトリメトキシシラン等のビニルシリル化合物；酢酸イソプロペニルに由来する単位等が挙げられる。これらの他の単量体単位の含有率は、使用される目的や用途等によって異なるが、好適には１０モル％以下であり、より好適には５モル％未満であり、さらに好適には１モル％未満であり、特に好適には０．５モル％未満である。
【００２２】
［エチレン−ビニルアルコール共重合体（Ａ）の製造方法］
本発明のエチレン−ビニルアルコール共重合体（Ａ）の好適な製造方法は、エチレンとビニルエステルを反応させてエチレン−ビニルエステル共重合体を得た後に、該エチレン−ビニルエステル共重合体をけん化するエチレン−ビニルアルコール共重合体（Ａ）の製造方法であって、エチレン−ビニルエステル共重合体を得る際に、（ａ）重合槽内で、ワイドパドル翼を用いて、単位体積あたりの撹拌動力Ｐｖが０．５〜１０ｋＷ／ｍ３、フルード数Ｆｒが０．０５〜０．２となるようにビニルエステルを含む溶液を撹拌しながらエチレン含有ガスと接触させる工程を含む方法である。このような方法でビニルエステルを含む溶液とエチレン含有ガスを接触させることによって、エチレン−ビニルアルコール共重合体（Ａ）のエチレン単位のブロックキャラクターを上記範囲とすることが可能となる。以下、前記製造方法について詳細に説明する。
【００２３】
（重合工程）
重合工程において、エチレンとビニルエステルを反応（共重合）させることによりエチレン−ビニルエステル共重合体を得る。エチレンとビニルエステルとを共重合させる方法としては、エチレンとビニルエステルをアルコール等の有機溶媒中で重合する溶液重合法が好ましい。上記アルコールとしては、メタノール、エタノール等の低級アルコールが挙げられ、メタノールが特に好ましい。重合に使用される開始剤としては、２,２'−アゾビス（イソブチロニトリル）、２，２’−アゾビス（４−メトキシ−２，４−ジメチルバレロニトリル）、２，２’−アゾビス（２，４−ジメチルバレロニトリル）、過酸化ベンゾイル、ｎ−プロピルパーオキシジカーボネート等のアゾ系開始剤または過酸化物系開始剤等の公知の開始剤が挙げられる。
【００２４】
重合工程において、得られるエチレン−ビニルエステル共重合体の粘度平均重合度を調節すること等を目的として、連鎖移動剤を共存させてもよい。連鎖移動剤としては、アセトアルデヒド、プロピオンアルデヒド、ブチルアルデヒド、ベンズアルデヒド等のアルデヒド；アセトン、メチルエチルケトン、ヘキサノン、シクロヘキサノン等のケトン；２−ヒドロキシエタンチオール等のメルカプタン；チオ酢酸等のチオカルボン酸；トリクロロエチレン、パークロロエチレン等のハロゲン化炭化水素等が挙げられる。中でも、アルデヒド及びケトンが好適に用いられる。連鎖移動剤の添加量は、添加する連鎖移動剤の連鎖移動定数及び目的とするエチレン−ビニルエステル共重合体（Ａ）の粘度平均重合度に応じて決定されるが、通常、使用するビニルエステル１００質量部に対して０．１〜１０質量部である。
【００２５】
重合操作にあたっては、連続法、半回分法及び回分法のいずれの重合方式も採用できるが、連続法が好ましい。重合反応器としては、連続槽型反応器、回分反応器、管型反応器等が挙げられるが、連続槽型反応器が好ましい。
【００２６】
以下、具体的な重合装置とそれを用いた重合工程について、図を参照しながら説明する。図１は、実施例１で用いた重合装置の概略図である。当該装置は、連続槽型反応器であり、重合槽１が導管３、４を介して熱交換器２と接続されたものである。前記熱交換器２内でビニルエステルとエチレンとが向流接触することができる。
【００２７】
重合槽１に、複数の導管５、６、７が接続されている。導管の本数や配置は図示した形態に限らない。これらの導管を通して、エチレン、重合開始剤及び有機溶媒が重合槽１に供給される。単位時間当たり重合槽内に導入される原料の割合は、ビニルエステル１００質量部に対して、エチレンが０．１〜２０質量部、有機溶媒が１〜１００質量部、重合開始剤が０．００００１〜１質量部であることが好ましい。場合によっては、ビニルエステルや他の単量体を、これらの導管を通して供給することもできる。重合槽１内の反応液は、重合槽１の底部に接続された反応液導出管９から連続的に排出される。
【００２８】
重合槽１内には、撹拌翼としてワイドパドル翼を有する撹拌機８が設置されている。前記ワイドパドル翼を用いて、ビニルエステルを含む溶液を撹拌しながらエチレン含有ガスと接触させることにより、エチレンとビニルエステルを反応させてエチレン−ビニルエステル共重合体を得る。
【００２９】
ビニルエステルを含む溶液を撹拌する撹拌翼として、ワイドパドル翼を用いることが好ましい。図２に本発明で用いられるワイドパドル翼の例の概略図を示す。図２に示されるように、幅ｂの広いパドルを有することがワイドパドル翼の特徴である。ワイドパドル翼の幅ｂは重合槽１の容量等によって適宜調整できるが、後述の通り１〜１０ｍが好ましい。このようなパドルを用いることで溶液が底から液面まで均一に混合されるとともに、ビニルエステルを含む溶液にエチレンが効率的に吸収される。前記ワイドパドル翼は単段（例えば、マックスブレンド翼）であってもよいし、多段（例えば、フルゾーン翼）であってもよい。ビニルエステルにエチレンがさらに効率的に吸収される点から、ビニルエステルを含む溶液の撹拌中に、当該溶液の液面が撹拌翼上端部近傍にあることが好ましい。ワイドパドル翼として、具体的には、マックスブレンド翼(住友重機械プロセス機器株式会社)、フルゾーン翼(株式会社神鋼環境ソリューション)、サンメラー翼(三菱重工業株式会社)、Ｈｉ−Ｆｉミキサー翼(綜研化学株式会社)、スーパーミックス翼(佐竹化学機械工業株式会社、スーパーミックス  ＭＲ２０３、スーパーミックス  ＭＲ２０５)、ベンドリーフ翼(八光産業株式会社)等が挙げられる。
【００３０】
重合時における重合槽内のエチレン圧力は０．０１〜０．９ＭＰａが好ましく、０．０５〜０．８ＭＰａがより好ましく、０．１〜０．７ＭＰａがさらに好ましい。重合槽出口でのビニルエステルの重合率は特に限定されないが、通常、１０〜９０％が好ましく、１５〜８５％がより好ましい。
【００３１】
重合温度は特に限定されないが、通常、０〜１８０℃が好ましく、２０〜１６０℃がより好ましく、３０〜１５０℃がさらに好ましい。
【００３２】
エチレンとビニルエステルを反応させる際に、重合槽内で、ビニルエステルを含む溶液の単位体積あたりの撹拌動力Ｐｖが０．５〜１０ｋＷ／ｍ３となるように当該溶液を撹拌することが好ましい。撹拌動力が０．５ｋＷ／ｍ３未満の場合、ビニルエステルに取り込まれるエチレンの量が不十分になるとともに、反応液の均一性も不十分になり、エチレン単位のブロックキャラクターが上記範囲であるエチレン−ビニルアルコール共重合体（Ａ）を得ることができない。撹拌動力は、より好適には１ｋＷ／ｍ３以上であり、さらに好適には１．５ｋＷ／ｍ３以上である。一方、撹拌動力が１０ｋＷ／ｍ３を超える場合、運転に使用される動力が非常に大きくなり、工業的に好ましくない。撹拌動力は、より好適には７ｋＷ／ｍ３以下であり、さらに好適には５ｋＷ／ｍ３以下である。ビニルエステルを含む溶液の単位体積あたりの撹拌動力Ｐｖは、後述する実施例に記載された方法により測定される。
【００３３】
フルード数Ｆｒは以下の式で定義される慣性力と重力との比であり、液表面の渦の形状の指標となる。
Ｆｒ＝ｎ２×ｄ／ｇ
ｎ：撹拌翼の回転数（ｒｐｓ）
ｄ：撹拌翼径（ｍ）
ｇ：重力加速度（ｍ/ｓ２）
【００３４】
エチレンとビニルエステルを反応させる際に、重合槽内で、フルード数Ｆｒが０．０５〜０．２となるようにビニルエステルを含む溶液を撹拌することが好ましい。フルード数Ｆｒを上記範囲に調整して液表面の渦の形状を制御することによって、ビニルエステルにエチレンが適度に吸収されるため、エチレン単位のブロックキャラクターが上記範囲にあるエチレン−ビニルアルコール共重合体（Ａ）を容易に得ることができるものと考えられる。フルード数Ｆｒは、より好適には０．０６以上であり、さらに好適には０．０７以上である。一方、フルード数Ｆｒは、より好適には０．１８以下であり、さらに好適には０．１５以下である。フルード数Ｆｒを上記範囲とするためには撹拌翼の回転数ｎ、または撹拌翼径ｄを適宜変更すればよい。
【００３５】
ワイドパドル翼の撹拌翼径ｄは、撹拌動力Ｐｖ、およびフルード数Ｆｒが上記範囲内となるように調整すればよく特に限定されないが、エチレン吸収効率が向上する点から０．５〜５ｍが好ましい。撹拌翼径ｄは０．７５ｍ以上がより好ましい。一方、撹拌翼径ｄは４ｍ以下がより好ましい。撹拌翼径ｄは、回転軸から翼の先端（回転軸から最も遠い点）までの距離を２倍した値である。
【００３６】
ワイドパドル翼（パドル）の幅ｂ（高さ方向の長さ）は重合槽１の容量等によって調整すればよく特に限定されないが、エチレン吸収効率が向上する点から１〜１０ｍが好ましい。幅ｂは１．５ｍ以上がより好ましい。一方、幅ｂは８ｍ以下がより好ましい。
【００３７】
ワイドパドル翼の撹拌翼径ｄに対する幅（パドルの幅）ｂの比（ｂ／ｄ）は重合槽１の形状等によって決定すればよく特に限定されないが、エチレン吸収効率が向上する点から１以上が好ましい。一方、前記比（ｂ／ｄ）は、通常２．５以下である。
【００３８】
重合槽１の形状は特に限定されないが、通常、略円柱状のものが用いられる。この場合、ワイドパドル翼は、略円柱状の重合槽１内に重合槽１の回転軸とワイドパドル翼の回転軸とが一致するように配置される。重合槽の内径Ｄ（ｍ）に対する撹拌翼径ｄ（ｍ）の比（ｄ/Ｄ）は、本発明の効果を阻害しない範囲であれば特に限定されず、使用される重合槽に応じて適宜調整すればよいが、通常、０．４〜０．９である。重合槽の容量は特に限定されないが、通常、１〜２００ｋｌである。
【００３９】
撹拌翼の回転数ｎは、撹拌動力Ｐｖ、およびフルード数Ｆｒが上記範囲内となるように調整すればよく特に限定されないが、０．５〜１．３５ｒｐｓが好ましい。回転数ｎが０．５ｒｐｓ未満の場合、伝熱面近傍で重合溶液の過冷却が進行しやすくなるため、重合槽の内壁にゲル状物が生成して、長期運転が困難となる場合がある。一方、回転数ｎが１．３５ｒｐｓを超えると粘度が低い重合溶液を用いた場合に、当該溶液が飛び跳ねて重合槽の気相部の内壁へ付着する場合がある。このような付着物が固化して重合溶液に混入すると異物が形成されるため、安定した運転ができない場合がある。
【００４０】
従来、エチレン−ビニルアルコール共重合体の製造に際して、撹拌強度の指標である、単位体積あたりの撹拌動力を制御してきた。しかしながら、撹拌動力は、反応液の容量、粘度及び密度、重合槽の形状、並びに撹拌翼の形状及び回転数等の様々な影響を受ける。したがって、撹拌動力を制御しただけでエチレン単位のブロック性を高度に制御することは困難であり、結果として、エチレン連鎖の伸長(エチレン単位のブロック化)を招き、得られるエチレン−ビニルアルコール共重合体におけるエチレン単位のブロックキャラクターが０．９０未満であった。そして、エチレン連鎖の伸長によって分子間の疎水性相互作用が強くなるために、得られる水性エマルジョンの低温での保管安定性が十分とはいえなかった。この問題に対して発明者らは鋭意検討した結果、特定の条件下において重合反応を進行させることで、従来よりもエチレン連鎖が短い(エチレン単位の位置がランダムな)共重合体が得られることを見出して、得られる水性エマルジョンの低温での保管安定性を向上させることに成功した。
【００４１】
エチレン単位のブロックキャラクターをさらに高度に制御できる点から、前記製造方法において、重合工程で使用される前記重合槽が配管を介して熱交換器と接続されたものであって、エチレン−ビニルエステル共重合体を得る際に、（ｂ）前記重合槽の気相部に存在するエチレン含有ガスを前記熱交換器に導入する工程、（ｃ）前記熱交換器にビニルエステルを供給する工程、（ｄ）前記熱交換器の中で、ビニルエステルとエチレン含有ガスを接触させる工程及び（ｅ）前記熱交換器からエチレンが溶解したビニルエステルを導出し、前記重合槽内に導入する工程をさらに含むことが好ましい。ビニルエステルを、熱交換器を経由させずに直接重合槽に供給してもよいが、このように予め熱交換器中でビニルエステルにエチレンを吸収させてから重合槽に供給することによって、ビニルエステルにエチレンが効率的に吸収されるため、エチレン単位のブロックキャラクターが高度に制御される。重合槽に供給するビニルエステルの一部を、熱交換器中でエチレン含有ガスと接触させることもできるが、供給するビニルエステルの全てを、熱交換器中でエチレン含有ガスと接触させることが好ましい。
【００４２】
使用する熱交換器は特に限定されないが、エチレンの効率的な吸収の点から表面積の大きい熱交換器が好ましい。例えば、縦型濡壁式熱交換器、縦型濡壁多管式熱交換器、充填塔式あるいは多孔板または泡鐘式吸収器にジャケットおよび／またはコイルを設けた熱交換器等が挙げられる。中でも縦型濡壁多管式熱交換器がより好ましい。
【００４３】
図１に示される装置では、熱交換器２として縦型濡壁多管式熱交換器が用いられている。当該熱交換器２にビニルエステル導入管１０が接続されており、これを通して熱交換器２の上部にビニルエステルが供給される。原料のビニルエステルとして、ビニルエステルを単独で用いてもよいし、上述した有機溶媒とビニルエステルを含む混合液を用いてもよいが、後者が好ましい。
【００４４】
図１に示される熱交換器２には冷媒管１１、１２が接続されている。管の位置は図示した形態に限らないが、冷媒は熱交換器２の下部に接続された冷媒管１２から供給し、熱交換器２の上部に接続された冷媒管１１から排出するのが好ましい。このように接続することによって、ビニルエステルを効率的に冷却することができ、エチレン吸収効率がよい。冷却媒体は特に限定されず、メタノール、エタノール、エチレングリコール、グリセリンなどのアルコール水溶液、食塩や塩化カルシウムの水溶液、フロンなどを用いることができる。取扱いの容易さやコストなどの理由から、アルコール水溶液、特にメタノール水溶液が好適に用いられる。
【００４５】
熱交換器２から気体を排出するための気体排出管１３が熱交換器２の上部に接続されている。この気体排出管１３には、ミスト分離器（図示せず）が接続されていてもよい。排出された気体中の液滴は、ミスト分離器により除去され、ミストがないエチレンを回収または放出できる。ミスト分離器は、重力・遠心力・静電気力といった外力、または、遮りもしくは篩効果を利用して気体中に浮遊している液滴を分離する装置である。ミスト分離器としては、重力沈降器、サイクロン、電気集塵機、スクラバー、バグフィルター、充填層が挙げられる。中でも、サイクロンが好ましい。
【００４６】
熱交換器２の中で、ビニルエステルとエチレン含有ガスを接触させる方法は特に限定されない。例えば、熱交換器２の上部からビニルエステルを流下させるとともに、熱交換器２の下部に加圧されたエチレン含有ガスを供給し、該熱交換器２の中で、両者を向流接触させる方法や、熱交換器２の上部からビニルエステルを流下させるとともに、熱交換器２の上部に加圧されたエチレン含有ガスを供給し、該熱交換器２の中で、両者を並流接触させる方法などが挙げられる。効率的なエチレン吸収の点から、前者が好ましい。
【００４７】
図１に示される装置では、２本の導管３、４が重合槽１と熱交換器２とを接続している。エチレン含有ガスは重合槽１から導管３を通って熱交換器２の下部へと導入され、エチレンを吸収したビニルエステルは熱交換器２の下部から導管４を通って重合槽１へと導入される。
【００４８】
ビニルエステルは、導入管１０を通して熱交換器２へ供給される。熱交換器２の上部に導入されたビニルエステルは、熱交換器２を通過しながらエチレンを吸収する。
【００４９】
エチレン含有ガスは、熱交換器２の下部に接続された導管３を通して熱交換器２へと導入される。熱交換器側の導管３は熱交換器２の下部に接続されており、一方、ビニルエステル導入管１０は、熱交換器２の上部に接続される。エチレン含有ガスは、ビニルエステルと向流接触しながら熱交換器２内を上昇していく。その結果、ガス中のエチレンがビニルエステルに溶解する。
【００５０】
エチレンを吸収したビニルエステルは、導管４を通して重合槽１へ導入される。連続製造の場合は、エチレンは、重合槽１、熱交換器２および導管３、４を循環する。エチレンの一部はビニルエステルに含まれて反応液導出管９から排出されるので、重合槽１に接続されたエチレン供給源から、導管５、６、７の少なくとも１つを介して補充される。
【００５１】
（けん化工程）
重合工程で得られたエチレン−ビニルエステル共重合体をけん化することによりエチレン−ビニルアルコール共重合体（Ａ）を得る。このとき、前記エチレン−ビニルエステル共重合体を有機溶媒中において、触媒の存在下で加アルコール分解又は加水分解反応によってけん化することが好ましい。けん化工程で用いられる触媒としては、水酸化ナトリウム、水酸化カリウム、ナトリウムメトキシド等の塩基性触媒；または、硫酸、塩酸、ｐ−トルエンスルホン酸等の酸性触媒が挙げられる。けん化工程で用いられる有機溶媒は特に限定されないが、メタノール、エタノール等のアルコール；酢酸メチル、酢酸エチル等のエステル；アセトン、メチルエチルケトン等のケトン；ベンゼン、トルエン等の芳香族炭化水素等が挙げられる。これらは１種を単独で、または２種以上を併用できる。中でも、メタノール、又はメタノールと酢酸メチルとの混合溶液を溶媒として用い、塩基性触媒である水酸化ナトリウムの存在下にけん化反応を行うのが簡便であり好ましい。けん化触媒の使用量は、エチレン−ビニルエステル共重合体中のビニルエステル単位に対するモル比で０．００１〜０．５が好ましい。当該モル比は、より好適には０．００２以上である。一方、当該モル比は、より好適には０．４以下であり、さらに好適には０．３以下である。
【００５２】
けん化工程を行った後、粉砕工程と乾燥工程を行ってもよい。さらに粉砕工程は予備粉砕工程と本粉砕工程に分かれていてもよい。けん化工程を行った後、さらに必要に応じて酢酸ナトリウムなどの不純物を除去するための洗浄工程を行ってもよい。
【００５３】
（共役二重結合を有する化合物）
本発明の水性エマルジョンは、さらに共役二重結合を有する分子量１０００以下の化合物を含有することが好ましい。また、前記化合物の含有量が、前記エチレン−ビニルアルコール共重合体（Ａ）１００質量部に対して０．０００００１〜０．０１質量部であることがより好ましい。前記化合物を用いることにより、水性エマルジョンを調製する際の重合安定性が向上する。重合安定性が向上するメカニズムは定かではないが、極性溶媒中において共役二重結合部位がエチレン−ビニルアルコール共重合体（Ａ）のエチレン単位と相互作用することで、エチレン−ビニルアルコール共重合体（Ａ）同士の分子間相互作用を適度に阻害することに起因すると推定され、凝集物の少ないエマルジョンを得ることができる。前記化合物は、分散剤として含まれていることが好ましい。
【００５４】
本発明において共役二重結合を有する分子量１０００以下の化合物は、脂肪族二重結合同士の共役二重結合を有する化合物、又は脂肪族二重結合と芳香環との共役二重結合を有する化合物であることが好ましい。水性エマルジョンを調製する際の重合安定性が良好な点から、前者がより好ましい。また、分子量は１０００以下であり、８００以下が好ましく、５００以下がより好ましい。
【００５５】
脂肪族二重結合同士の共役二重結合を有する化合物は、炭素−炭素二重結合と炭素−炭素単結合とが交互に繋がってなる構造を有するものであって、炭素−炭素二重結合の数が２個以上である、共役二重結合を有する化合物である。具体的には、２個の炭素−炭素二重結合、１個の炭素−炭素単結合が交互に繋がってなる共役構造を有する共役ジエン化合物、３個の炭素−炭素二重結合、２個の炭素−炭素単結合が交互に繋がってなる共役構造を有する共役トリエン化合物（例えば、２，４，６−オクタトリエン）、及びそれ以上の数の炭素−炭素二重結合と炭素−炭素単結合が交互に繋がってなる共役構造を有する共役ポリエン化合物等が挙げられる。中でも、水性エマルジョンを調製する際の重合安定性が良好な点から、共役ジエン化合物が好ましい。本発明で用いられる共役二重結合を有する分子量１０００以下の化合物には、共役二重結合が１分子中に独立して複数組あってもよく、例えば、桐油のように共役トリエンを同一分子内に３個有する化合物も含まれる。
【００５６】
共役二重結合を有する分子量１０００以下の化合物は、共役二重結合以外の他の官能基を有していてもよい。他の官能基としては、例えばカルボキシ基及びその塩、水酸基、エステル基、カルボニル基、エーテル基、アミノ基、ジアルキルアミノ基、イミノ基、アミド基、シアノ基、ジアゾ基、ニトロ基、メルカプト基、スルホン基、スルホキシド基、スルフィド基、チオール基、スルホン酸基及びその塩、リン酸基及びその塩、ハロゲン原子等の極性基やフェニル基等の非極性基が挙げられる。水性エマルジョンを調製する際の重合安定性が良好な点から、他の官能基として、極性基が好ましく、カルボキシ基及びその塩、並びに水酸基がより好ましい。他の官能基は、共役二重結合中の炭素原子に直接結合していてもよいし、共役二重結合から離れた位置に結合していてもよい。他の官能基中の多重結合は前記共役二重結合と共役可能な位置にあってもよく、例えば、フェニル基を有する１−フェニル−１，３−ブタジエンやカルボキシ基を有するソルビン酸等も前記共役二重結合を有する化合物として用いられる。また、前記共役二重結合を有する分子量１０００以下の化合物は、非共役二重結合や非共役三重結合を有していてもよい。
【００５７】
前記共役二重結合を有する分子量１０００以下の化合物として、具体的には、２，３−ジメチル−１，３−ブタジエン、４−メチル−１，３−ペンタジエン、１−フェニル−１，３−ブタジエン、ソルビン酸、ミルセン等の脂肪族二重結合同士の共役二重結合を有する化合物や、２，４−ジフェニル−４−メチル−１−ペンテン、α-メチルスチレン重合体、１，３−ジフェニル−１−ブテン等の脂肪族二重結合と芳香環との共役二重結合を有する化合物が挙げられる。
【００５８】
水性エマルジョン中の、共役二重結合を有する分子量１０００以下の化合物の含有量は、前記エチレン−ビニルアルコール共重合体（Ａ）１００質量部に対して０．０００００１〜０．０１質量部が好ましい。当該含有量は、より好適には０．０００００２質量部以上であり、さらに好適には０．０００００３質量部以上である。一方、前記含有量はより好適には０．００７５質量部以下であり、さらに好適には０．００５質量部以下であり、特に好適には０．００２５質量部以下である。
【００５９】
本発明において、共役二重結合を有する分子量１０００以下の化合物の添加方法は特に限定されない。例えば、１）エチレン−ビニルエステル共重合体に前記化合物を添加した後にけん化する方法、２）エチレン−ビニルエステル共重合体をけん化する際に前記化合物を添加する方法、３）エチレン−ビニルアルコール共重合体（Ａ）に対して、前記化合物を含む液を噴霧する方法、４）エチレン−ビニルアルコール共重合体（Ａ）を前記化合物を含む液に含侵した後、乾燥させる方法、５）エチレン−ビニルアルコール共重合体（Ａ）及び上記化合物を含有する水溶液を調製した後乾燥させる方法、６）エチレン−ビニルアルコール共重合体（Ａ）及び上記化合物を含有する水溶液を調製し、該水溶液を分散剤水溶液としてエマルジョン重合に供する方法、などが挙げられる。この中でも、上記化合物の含有量の調整しやすさの観点から、２）及び６）の方法が好ましい。
【００６０】
（重合体（Ｂ））
本発明の水性エマルジョンは、分散剤として上記エチレン−ビニルアルコール共重合体（Ａ）と、分散質としてエチレン性不飽和単量体単位を含む重合体（Ｂ）とを含む水性エマルジョンである。
【００６１】
上記エチレン性不飽和単量体としては、ギ酸ビニル、酢酸ビニル、プロピオン酸ビニル、バーサチック酸ビニル等のビニルエステル単量体；
アクリル酸、メタクリル酸等の（メタ）アクリル酸単量体；
アクリル酸メチル、アクリル酸エチル、アクリル酸ブチル、アクリル酸２−エチルヘキシル、アクリル酸ドデシル、アクリル酸２−ヒドロキシエチル、メタクリル酸メチル、メタクリル酸エチル、メタクリル酸ブチル、メタクリル酸２−エチルヘキシル、メタクリル酸ドデシル、メタクリル酸２−ヒドロキシエチル、アクリル酸ジメチルアミノエチル、メタクリル酸ジメチルアミノエチル及びこれらの四級化物等の（メタ）アクリル酸エステル単量体；
スチレン、α−メチルスチレン、ｐ−スチレンスルホン酸及びこれらのナトリウム塩、カリウム塩等のスチレン単量体；
ブタジエン、イソプレン、クロロプレン等のジエン単量体；
エチレン、プロピレン、イソブチレン等のオレフィン単量体；
アクリルアミド、メタクリルアミド、Ｎ−メチロールアクリルアミド、Ｎ，Ｎ−ジメチルアクリルアミド、アクリルアミド−２−メチルプロパンスルホン酸及びそのナトリウム塩等のアクリルアミド単量体；
塩化ビニル、フッ化ビニル、ビニリデンクロリド、ビニリデンフルオリド等のハロゲン化オレフィン；Ｎ−ビニルピロリドン；等が挙げられる。中でも、重合体（Ｂ）は、ビニルエステル単量体、（メタ）アクリル酸エステル単量体、スチレン単量体及びジエン単量体からなる群より選択される少なくとも１種に由来する単量体単位を含む重合体であることが好ましい。また、重合体（Ｂ）の全単量体単位に対する、ビニルエステル単量体、（メタ）アクリル酸エステル単量体、スチレン単量体及びジエン単量体の合計含有量が７０質量％以上であることが好ましく、７５質量％以上であることがより好ましい。中でも、重合体（Ｂ）がビニルエステル単量体単位を、全単量体単位に対して、７５質量％以上含有することが特に好ましい。
【００６２】
本発明の水性エマルジョンにおける、重合体（Ｂ）に対するエチレン−ビニルアルコール共重合体（Ａ）の質量比（Ａ）／（Ｂ）は特に制限は無いが、２／９８〜４０／６０が好ましい。当該質量比（Ａ）／（Ｂ）が２／９８以上の場合は、水性エマルジョンの粘度安定性が優れる傾向にある。当該質量比（Ａ）／（Ｂ）は５／９５以上がより好ましい。一方、当該質量比（Ａ）／（Ｂ）が４０／６０以下の場合は、得られる皮膜の耐水性が優れる傾向にある。当該質量比（Ａ）／（Ｂ）は２０／８０以下がより好ましい。
【００６３】
粘度安定性が優れる観点から、前記水性エマルジョン中のエチレン−ビニルアルコール共重合体（Ａ）及び重合体（Ｂ）の合計含有量は、５質量％以上が好ましく、１０質量％以上がより好ましく、２０質量％以上がさらに好ましく、３０質量％以上が特に好ましく、３５質量％以上が最も好ましい。一方、オープンタイムが長く取扱い性に優れる観点から、前記合計含有量は、６０質量％以下が好ましく、５５質量％以下がより好ましい。
【００６４】
本発明の水性エマルジョンにおける固形分含有量は、３０質量％以上が好ましく、３５質量％以上がより好ましい。一方、前記固形分含有量は、６０質量％以下が好ましく、５５質量％以下がより好ましい。前記固形分含有量が３０質量％以上の場合は水性エマルジョンの粘度安定性が優れる傾向にある。一方、当該固形分含有量が６０質量％以下の場合はオープンタイムが長く取扱い性に優れる傾向にある。
【００６５】
（水性エマルジョンの製造方法）
本発明の水性エマルジョンの製造方法としては、エチレン−ビニルアルコール共重合体（Ａ）を含有する分散剤の存在下で、重合開始剤を用いて前記エチレン性不飽和単量体を乳化重合する方法が一例として挙げられる。このようにして得られた水性エマルジョンは低温での安定性、及び耐水接着性に優れる。
【００６６】
上記方法において、重合槽内へ上記分散剤を仕込む場合、その仕込み方法や添加方法については特に制限はない。重合槽内に分散剤を初期一括で添加する方法や、重合中に連続的に添加する方法を挙げることができる。なかでも、エチレン−ビニルアルコール共重合体（Ａ）の前記エチレン性不飽和単量体へのグラフト率を高める観点から、重合槽内に分散剤を初期一括で添加する方法が好ましい。この際、冷水またはあらかじめ加温した温水に分散剤を添加し、分散剤を均一に分散させるため８０〜９０℃に加温し撹拌する方法が好ましい。
【００６７】
乳化重合時における、上記分散剤の使用量は、エチレン性不飽和単量体１００質量部に対して、好ましくは０．２〜４０質量部、より好ましくは０．３〜２０質量部、更に好ましくは０．５〜１５質量部である。上記分散剤の使用量が上記下限値以上であると、水性エマルジョン中に分散質粒子の凝集が生じにくく、水性エマルジョンを調製する際の重合安定性が優れる傾向にある。また、上記分散剤の使用量が上記上限値以下である場合には、重合液の粘度が高くなりすぎず、均一に重合を進行しやすかったり、重合熱が効率的に除かれたりする傾向にある。
【００６８】
上記乳化重合において、重合開始剤としては、乳化重合に通常用いられる水溶性の単独開始剤又は水溶性のレドックス系開始剤を使用できる。これらの開始剤は、１種を単独で用いてもよく、２種以上を併用してもよい。中でも、レドックス系開始剤が好ましい。
【００６９】
水溶性の単独開始剤としては、アゾ系開始剤、過酸化水素、過硫酸塩（カリウム、ナトリウム又はアンモニウム塩）等の過酸化物等が挙げられる。アゾ系開始剤としては、例えば、２，２’−アゾビス（イソブチロニトリル）、２，２’−アゾビス（２，４−ジメチルバレロニトリル）、２，２’−アゾビス（４−メトキシ−２，４−ジメチルバレロニトリル）等が挙げられる。
【００７０】
レドックス系開始剤としては、酸化剤と還元剤を組み合わせたものを使用できる。酸化剤としては、過酸化物が好ましい。還元剤としては、金属イオン、還元性化合物等が挙げられる。酸化剤と還元剤の組み合わせとしては、過酸化物と金属イオンとの組み合わせ、過酸化物と還元性化合物との組み合わせ、過酸化物と、金属イオン及び還元性化合物とを組み合わせたものが挙げられる。過酸化物としては、過酸化水素、クメンヒドロキシパーオキサイド、ｔ−ブチルヒドロキシパーオキサイド等のヒドロキシパーオキサイド、過硫酸塩（カリウム、ナトリウム又はアンモニウム塩）、過酢酸ｔ−ブチル、過酸エステル（過安息香酸ｔ−ブチル）等が挙げられる。金属イオンとしては、Ｆｅ2+、Ｃｒ2+、Ｖ2+、Ｃｏ2+、Ｔｉ3+、Ｃｕ+等の１電子移動を受けることのできる金属イオンが挙げられる。還元性化合物としては、亜硫酸水素ナトリウム、炭酸水素ナトリウム、酒石酸、フルクトース、デキストロース、ソルボース、イノシトール、ロンガリット、アスコルビン酸が挙げられる。これらの中でも、過酸化水素、過硫酸カリウム、過硫酸ナトリウム及び過硫酸アンモニウムからなる群から選ばれる１種以上の酸化剤と、亜硫酸水素ナトリウム、炭酸水素ナトリウム、酒石酸、ロンガリット及びアスコルビン酸からなる群から選ばれる１種以上の還元剤との組み合わせが好ましく、過酸化水素と、亜硫酸水素ナトリウム、炭酸水素ナトリウム、酒石酸、ロンガリット及びアスコルビン酸からなる群から選ばれる１種以上の還元剤との組み合わせがより好ましい。
【００７１】
また、乳化重合に際しては、本発明の効果を損なわない範囲で、アルカリ金属化合物、界面活性剤、緩衝剤、重合度調節剤等を適宜使用してもよい。
【００７２】
アルカリ金属化合物は特に限定されないが、ナトリウム、カリウム、ルビジウム、セシウム等を含む化合物が挙げられる。前記アルカリ金属化合物は、アルカリ金属イオンそのものであってもよく、アルカリ金属を含む化合物であってもよい。
【００７３】
前記アルカリ金属化合物を用いる場合、その含有量（アルカリ金属換算）は、用いられるアルカリ金属化合物の種類に応じて適宜選択することができるが、水性エマルジョンの固形分の合計に対して、１００〜１５０００ｐｐｍが好ましく、１２０〜１２０００ｐｐｍがより好ましく、１５０〜８０００ｐｐｍがさらに好ましい。アルカリ金属化合物の含有量が１００ｐｐｍ以上の場合、水性エマルジョンを調製する際の乳化重合の安定性が優れる傾向にあり、１５０００ｐｐｍ以下の場合、水性エマルジョンからなる皮膜が着色しにくい。なお、アルカリ金属化合物の含有量は、ＩＣＰ発光分析装置により測定することができる。本明細書において、「ｐｐｍ」は、「質量ｐｐｍ」を意味する。
【００７４】
アルカリ金属を含む化合物としては、具体的には、弱塩基性アルカリ金属塩（例えば、アルカリ金属炭酸塩、アルカリ金属酢酸塩、アルカリ金属重炭酸塩、アルカリ金属リン酸塩、アルカリ金属硫酸塩、アルカリ金属ハロゲン化物塩、アルカリ金属硝酸塩）、強塩基性アルカリ金属化合物（例えば、アルカリ金属の水酸化物、アルカリ金属のアルコキシド）等が挙げられる。これらのアルカリ金属化合物は、１種単独で用いてもよいし、２種以上を併用してもよい。
【００７５】
弱塩基性アルカリ金属塩としては、例えば、アルカリ金属炭酸塩（例えば、炭酸ナトリウム、炭酸カリウム、炭酸ルビジウム、炭酸セシウム）、アルカリ金属重炭酸塩（例えば、炭酸水素ナトリウム、炭酸水素カリウム等）、アルカリ金属リン酸塩（リン酸ナトリウム、リン酸カリウム等）、アルカリ金属カルボン酸塩（酢酸ナトリウム、酢酸カリウム、酢酸セシウム等）、アルカリ金属硫酸塩（硫酸ナトリウム、硫酸カリウム、硫酸セシウム等）、アルカリ金属ハロゲン化物塩（塩化セシウム、ヨウ化セシウム、塩化カリウム、塩化ナトリウム等）、アルカリ金属硝酸塩（硝酸ナトリウム、硝酸カリウム、硝酸セシウム等）が挙げられる。これらのうち、水性エマルジョンが塩基性を帯びる観点から、解離時に弱酸強塩基の塩として振舞うことが可能なアルカリ金属カルボン酸塩、アルカリ金属炭酸塩、及びアルカリ金属重炭酸塩が好ましく、アルカリ金属カルボン酸塩がより好ましい。
【００７６】
これらの弱塩基性アルカリ金属塩を用いた場合、乳化重合において当該弱塩基性アルカリ金属塩がｐＨ緩衝剤として作用をすることで、乳化重合を安定に進めることができる。
【００７７】
界面活性剤としては、非イオン性界面活性剤、アニオン性界面活性剤及びカチオン性界面活性剤のいずれを使用してもよい。非イオン性界面活性剤としては、特に限定されないが、例えば、ポリオキシエチレンアルキルエーテル、ポリオキシエチレンアルキルフェニルエーテル、ポリオキシエチレン脂肪酸エステル、ポリオキシアルキレンアルキルエーテル、ポリオキシエチレン誘導体、ソルビタン脂肪酸エステル、ポリオキシエチレンソルビタン脂肪酸エステル、ポリオキシエチレンソルビトール脂肪酸エステル、グリセリン脂肪酸エステル等が挙げられる。アニオン性界面活性剤としては、特に限定されないが、例えば、アルキル硫酸塩、アルキルアリール硫酸塩、アルキルスルフォネート、ヒドロキシアルカノールのサルフェート、スルフォコハク酸エステル、アルキル又はアルキルアリールポリエトキシアルカノールのサルフェート及びホスフェート等が挙げられる。カチオン性界面活性剤としては、特に限定されないが、例えば、アルキルアミン塩、第四級アンモニウム塩、ポリオキシエチレンアルキルアミン等が挙げられる。界面活性剤の使用量は、エチレン性不飽和単量体（例えば、酢酸ビニル）１００質量部に対して２質量部以下であることが好ましい。界面活性剤の使用量が２質量部を超えると、耐水性、耐温水性及び耐煮沸性が低下することがあるため好ましくない。
【００７８】
緩衝剤としては、酢酸、塩酸、硫酸等の酸；アンモニア、アミン荷性ソーダ、荷性カリ、水酸化カルシウム等の塩基；又はアルカリ炭酸塩、リン酸塩、酢酸塩等が挙げられる。重合度調節剤としては、メルカプタン、アルコール等が挙げられる。
【００７９】
上記乳化重合に用いられる分散媒は、水を主成分とする水性媒体であることが好ましい。水を主成分とする水性媒体は、水と任意の割合で可溶な水溶性の有機溶媒（アルコール類、ケトン類等）を含んでいてもよい。ここで、「水を主成分とする水性媒体」とは水を５０質量％以上含有する分散媒のことである。コスト及び環境負荷の観点から、分散媒は、水を９０質量％以上含有する水性媒体であることが好ましく、水であることがより好ましい。前記水性エマルジョンの製造方法において、乳化重合の開始の前にエチレン−ビニルアルコール共重合体（Ａ）を含有する分散媒を加熱してエチレン−ビニルアルコール共重合体（Ａ）を溶解させたのち、冷却し、窒素置換することが好ましい。加熱温度は８０℃以上が好ましい。乳化重合の温度は、特に限定されないが、２０〜８５℃程度が好ましく、４０〜８５℃程度がより好ましい。
【００８０】
（脂肪族アルコール（Ｃ））
水性エマルジョンの被着材への塗布性が向上する観点から、水性エマルジョンはさらに脂肪族アルコール（Ｃ）を含有することが好ましい。脂肪族アルコール（Ｃ）の添加方法については特に制限はなく、予め重合槽内に一括で添加する方法、乳化重合中に連続的に添加する方法、乳化重合により得られた水性エマルジョンに一括で添加する方法等を挙げることができる。
【００８１】
脂肪族アルコール（Ｃ）の含有量はエチレン−ビニルアルコール共重合体（Ａ）１００質量部に対して、０．０００１〜１質量部であることが好ましく、０．００１〜１質量部がより好ましい。当該脂肪族アルコール（Ｃ）の含有量がこのような範囲であることにより、水性エマルジョンの被着材への塗布性が向上する。また、脂肪族アルコール（Ｃ）の含有量が１質量部以下であることにより、耐水性が優れる傾向にある。
【００８２】
脂肪族アルコール（Ｃ）は、エチレン−ビニルアルコール共重合体（Ａ）以外の脂肪族アルコールであり、具体的には、脂肪族モノアルコール、脂肪族多価アルコール等が挙げられる。
【００８３】
脂肪族モノアルコールとしては、メタノール、エタノール、１−プロパノール、２−プロパノール、１−ブタノール、２−ブタノール、２−メチル−１−プロパノール、２−メチル−２−プロパノール、１−ペンタノール、２−ペンタノール、３−ペンタノール、２−メチル−１−ブタノール、３−メチル−１−ブタノール、２−メチル−２−ブタノール、３−メチル−２−ブタノール、３−メトキシー３−メチルー１ブタノール、１−ヘキサノール、２−ヘキサノール、３−ヘキサノール、２−エチルヘキサノール、２−メチル−１−ペンタノール、３−メチル−１−ペンタノール、４−メチル−１−ペンタノール、２−メチル−２−ペンタノール、３−メチル−２−ペンタノール及び４−メチル−２−ペンタノール等が挙げられる。
【００８４】
脂肪族多価アルコールとしては、ジオール（たとえば、エチレングリコール、プロピレングリコール、１，３−プロパンジオール、１，３−ブタンジオール、１，４−ブタンジオール、１，５−ペンタンジオール、１，２−ヘキサンジオール及び１，６−ヘキサンジオール等）、３〜４価の多価アルコール（グリセリン、トリメチロールプロパン、ペンタエリスリトール、１，２，６−ヘキサントリオール及びジグリセリン等）等が挙げられる。脂肪族多価アルコールとして、２〜４価の脂肪族アルコールが好ましく、２〜３価の脂肪族アルコールがより好ましく、３価の脂肪族アルコールがさらに好ましい。
【００８５】
中でも、脂肪族アルコール（Ｃ）として、グリセリン及びメタノールが好ましく、グリセリンがより好ましい。
【００８６】
前記水性エマルジョンは、本発明の効果を損なわない範囲で、各種添加剤を含有していても構わない。このような添加剤としては、有機溶剤（トルエン、キシレン等の芳香族化合物、アルコール、ケトン、エステル、含ハロゲン系溶剤等）、架橋剤、可塑剤、沈殿防止剤、増粘剤、流動性改良剤、防腐剤、消泡剤、充填剤、湿潤剤、着色剤、結合剤、保水剤等が挙げられる。これらは、１種を単独で使用してもよく、２種以上を併用してもよい。また、前記水性エマルジョンは、分散剤としてエチレン−ビニルアルコール共重合体（Ａ）と、分散質として重合体（Ｂ）を含有する水性エマルジョンに、エチレン−ビニルアルコール共重合体（Ａ）以外の化合物を分散剤として含有する水性エマルジョンを添加したものであっても構わない。前記水性エマルジョン中のエチレン−ビニルアルコール共重合体（Ａ）、重合体（Ｂ）、脂肪族アルコール（Ｃ）、共役二重結合を有する分子量１０００以下の化合物、分散媒、アルカリ金属化合物、及び界面活性剤以外の他の添加剤の合計は、３０質量％以下が好ましく、１０質量％以下がより好ましく、５質量％以下がさらに好ましく、３質量％以下が特に好ましく、１質量％以下が最も好ましい。
【００８７】
（接着剤）
本発明の水性エマルジョンからなる接着剤が本発明の好適な実施態様である。
【００８８】
本発明の接着剤の被着体としては、紙、木材およびプラスチック等が挙げられ、特に木材が好適である。本発明の接着剤は、集成材、合板、化粧合板、繊維ボードなどの用途に好適に用いられる。また、前記接着剤は、木工や紙加工（例えば、紙管や紙ストロー成形用）の用途にも好適に用いられる。
【００８９】
本発明の水性エマルジョンは、塗料、繊維加工の用途にも好適に用いられる。また、当該水性エマルジョンは、例えば、無機物バインダー、セメント混和剤、モルタルプライマー等広範な用途に利用され得る。さらには、得られた水性エマルジョンを噴霧乾燥等により粉末化した、いわゆる粉末エマルジョンも有効に利用される。
【実施例】
【００９０】
次に、実施例を挙げて本発明をさらに具体的に説明するが、本発明はこれらの実施例により何ら限定されるものではない。なお、実施例、比較例中の「％」及び「部」は特に断りのない限り、それぞれ「質量％」及び「質量部」を表す。【００９１】
［エチレン−ビニルアルコール共重合体の粘度平均重合度及びけん化度］
エチレン−ビニルアルコール共重合体の粘度平均重合度及びけん化度は、ＪＩＳ  Ｋ６７２６（１９９４年）に記載の方法により求めた。【００９２】
［エチレン−ビニルアルコール共重合体のエチレン単位のブロックキャラクター］
エチレン−ビニルアルコール共重合体をけん化度９９．９モル％以上にけん化後、メタノールで十分に洗浄を行い、次いで９０℃減圧乾燥を２日間した共重合体をＤＭＳＯ−ｄ６に溶解し、６００ＭＨｚの１３Ｃ−ＮＭＲを用いて、８０℃で測定した。得られたスペクトルチャートからＴ．Ｍｏｒｉｔａｎｉ  ａｎｄ  Ｈ．Ｉｗａｓａｋｉ，１１，１２５１−１２５９，Ｍａｃｒｏｍｏｌｅｃｕｌｅｓ（１９７８）に記載の方法で帰属、算出したビニルアルコール・エチレンの２単位連鎖のモル分率（ＡＥ）、ビニルアルコール単位のモル分率（Ａ）、エチレン単位のモル分率（Ｅ）を用いて下記式よりエチレン単位のブロックキャラクター（η）を求めた。
η＝（ＡＥ）／｛２×（Ａ）×（Ｅ）｝【００９３】
水性エマルジョンを調製する際の重合安定性、並びに水性エマルジョンの低温での保管安定性、耐水接着性能、及び被着材への塗布性は以下に示す方法で評価した。【００９４】
（１）重合安定性
凝集物の含有量を測定し、重合安定性の評価を行った。実施例及び比較例で得られた水性エマルジョン５００ｇを６０メッシュの金網にてろ過し、ろ過残分を秤量し以下の通り評価した。
Ａ：ろ過残分が１．０％質量以下である
Ｂ：ろ過残分が１．０質量％超２．５質量％以下である
Ｃ：ろ過残分が２．５％超である
Ｄ：多量のろ過残分が存在し、ろ過が困難である【００９５】
（２）低温での保管安定性
実施例及び比較例で得られた水性エマルジョン９０ｇをガラス容器に密閉して５℃の恒温槽内で保管した。保管開始から５時間後の粘度η0と２週間経過後の粘度η2の比を算出し、以下の基準に従って安定性を評価した。
Ａ：０．９＜η2／η0＜１．４
Ｂ：１．４≦η2／η0＜３．０
Ｃ：η2／η0≦０．９  または３．０≦η2／η0
Ｄ：ゲル状となり流動性がなくなる【００９６】
（３）耐水接着性能
ＥＮ２０４に準拠し耐水接着性を評価した。
[接着条件]
被着材:ブナ／ブナ
塗布量：２００ｇ／ｍ２
圧締条件：２０℃、２時間、圧力０．７Ｎ／ｍｍ２
[測定条件]
接着後、得られた接合品を２０℃の水に４日間浸漬した後、濡れたままの状態で、接着強度（単位：Ｎ／ｍｍ２）を測定した。【００９７】
（４）被着材への塗布性
幅２５ｍｍ、長さ２０ｃｍのカバ材上に水性エマルジョン０．８ｇを滴下し、ゴムローラーで４回こすり様子を観察した。以下の基準にしたがって塗布性を評価した。
Ａ：カバ材の上面全体に接着剤が均一塗布され、凝集物の発生がない
Ｂ：カバ材上面の面積比で１／２以上の部分に均一塗布され、凝集物の発生及び接着剤層の剥がれがない
Ｃ：カバ材上面の面積比で１／２以上の部分に接着剤が塗布され、凝集物が発生するとともに接着剤層が剥がれる
Ｄ：カバ材上面の面積比で１／２未満の部分に接着剤が塗布され、凝集物が発生するとともに接着剤層が剥がれる【００９８】
［実施例１］
（共重合体（Ａ−１）の製造）
使用した重合装置の概略図を図１に示す。撹拌翼８としてマックスブレンド翼［株式会社神鋼環境ソリューション製、撹拌翼径（直径）ｄ：１．１ｍ、翼（パドル）幅ｂ：１．５ｍ］を備えた略円柱状の重合槽１［容量：７ｋｌ、槽内径Ｄ：１．８ｍ］に、槽内エチレン圧力が０．２３ＭＰａとなるように導管５からエチレンを、３Ｌ／ｈｒの速度で導管６から重合開始剤の２，２’−アゾビス−（４−メトキシ−２，４−ジメチルバレロニトリル）の１質量％メタノール溶液を、それぞれ導入した。また、導入管１０と熱交換器２とを介して、酢酸ビニル含有液（酢酸ビニル：７７７Ｌ／ｈｒ、メタノール：１７０Ｌ／ｈｒ）を重合槽１に導入した。また、エチレン含有ガスを重合槽１から導管３を介して熱交換器２に導入した。酢酸ビニル含有液は管の表面に沿って流下することでエチレンを吸収し、導管４を介して重合槽１に注ぎ込まれ、反応液と混合され、エチレンとの連続重合に供された。重合槽１内の液面が一定になるように導管９から重合液を連続的に取り出した。重合槽１出口における酢酸ビニルの重合率が３０％になるよう調整した。また単位体積あたりの撹拌動力Ｐｖは２．２ｋＷ／ｍ３であり、フルード数Ｆｒは０．１３となるように調整した。翼（パドル）全体が反応液に浸かり、なおかつ液面と翼（パドル）の上端とが近接した状態で反応液を撹拌した。重合槽における反応液の滞留時間は５時間であった。重合槽出口の温度は６０℃であった。連続的に取り出した重合液にメタノール蒸気を導入することで未反応の酢酸ビニルモノマーの除去を行い、エチレン−酢酸ビニル共重合体のメタノール溶液（濃度３２％）を得た。【００９９】
前記重合工程で得られたエチレン−酢酸ビニル共重合体のメタノール溶液（濃度３２質量％）に、けん化触媒である水酸化ナトリウムのメタノール溶液（濃度４質量％）を、前記エチレン−酢酸ビニル共重合体中の酢酸ビニルユニットに対する水酸化ナトリウムのモル比が０．０１２となるように添加した。さらに、ソルビン酸のメタノール溶液（濃度１０質量％）を、前記エチレン−酢酸ビニル共重合体１００質量部に対して固形分換算で０．００００９質量部添加し、得られた混合物をスタティックミキサーで混合した後、ベルト上に載置し、４０℃で１８分保持してけん化反応を進行させた。その後、前記混合物を粉砕、乾燥し、エチレン−ビニルアルコール共重合体（Ａ−１）（以下、共重合体（Ａ−１）と称する）を得た。得られた共重合体（Ａ−１）のエチレン単位の含有率は２モル％であり、粘度平均重合度は１７００であり、けん化度は９８．５モル％であり、エチレン単位のブロックキャラクターは０．９５であり、共役二重結合を有する化合物の含有量はエチレン-ビニルアルコール共重合体１００質量部に対して０．０００１８質量部であった。【０１００】
（水性エマルジョンの製造）
還流冷却器、滴下ロート、温度計、及び窒素吹込口を備えた１リットルガラス製重合容器に、イオン交換水２７５ｇを仕込み８５℃に加温した。当該イオン交換水中に共重合体（Ａ−１）を１９．５ｇ分散させ、４５分間攪拌して溶解させた。さらに、酢酸ナトリウムを０．３ｇ添加し、混合して溶解した。次に、この共重合体（Ａ−１）が溶解した水溶液を冷却、窒素置換後、２００ｒｐｍで攪拌しながら、６０℃に昇温した後、酒石酸の２０質量％水溶液２．４ｇ及び５質量％過酸化水素水３．２ｇをショット添加後、グリセリン０．０２ｇ及び酢酸ビニル２７ｇを仕込み重合を開始した。重合開始３０分後に初期重合終了（酢酸ビニルの残存量が１％未満）を確認した。酒石酸の１０質量％水溶液１ｇ及び５質量％過酸化水素水３．２ｇをショット添加後、酢酸ビニル２５１ｇを２時間にわたって連続的に添加し、重合温度を８０℃に維持して重合を完結させ、固形分濃度４９．８質量％のポリ酢酸ビニル系水性エマルジョン（Ｅｍ−１）を得た。【０１０１】
[実施例２〜５及び比較例１〜４]
（共重合体（Ａ−２）、（Ａ−３）、（Ａ−５）、（Ａ−６）及びＰＶＡ−７の製造）
重合時におけるエチレン、酢酸ビニル、メタノール及び開始剤のフィード量、重合率、撹拌翼の種類、撹拌動力Ｐｖ、フルード数Ｆｒ、並びにけん化時におけるエチレン−ビニルエステル共重合体溶液の濃度、水酸化ナトリウムのモル比並びに共役二重結合を含む化合物の種類及び添加量を変更したこと以外は、実施例１と同様の方法によりエチレン−ビニルアルコール共重合体（共重合体（Ａ−２）、（Ａ−３）、（Ａ−５）、（Ａ−６））及びポリビニルアルコール（ＰＶＡ−７）を製造した。製造時の重合条件及びけん化条件、得られた重合体の重合度、けん化度、エチレン単位及びブロックキャラクター、並びに共役二重結合を含有する化合物の種類及び含有量を表１にまとめて示す。【０１０２】
（共重合体（Ａ−４）の製造）
撹拌翼８として２段傾斜パドル翼［撹拌翼径（直径）ｄ：１．５ｍ、翼（パドル）幅ｂ：０．８８ｍ］を備えた重合槽１［容量：７ｋｌ、槽内径Ｄ：１．８ｍ］に、槽内エチレン圧力が０．６１ＭＰａとなるように導管５からエチレンを、９Ｌ／ｈｒの速度で導管６から重合開始剤の２，２’−アゾビス−（４−メトキシ−２，４−ジメチルバレロニトリル）の１質量％メタノール溶液を、それぞれ導入した。また、導入管７から酢酸ビニル含有液（酢酸ビニル：７５１Ｌ／ｈｒ、メタノール：１９０Ｌ／ｈｒ）を重合槽１に導入した。重合槽１内の液面が一定になるように導管９から重合液を連続的に取り出した。重合槽１出口の重合率が４３％になるよう調整した。また撹拌動力Ｐｖは２ｋＷ／ｍ３であり、フルード数Ｆｒは０．１８となるように調整した。重合槽における反応液の滞留時間は５時間であった。重合槽出口の温度は６０℃であった。連続的に取り出した重合液にメタノール蒸気を導入することで未反応の酢酸ビニルモノマーの除去を行い、エチレン−酢酸ビニル共重合体（Ａ−４）のメタノール溶液（濃度４０％）を得た。エチレン−ビニルエステル共重合体溶液の濃度及び水酸化ナトリウムのモル比を変更したこと以外は、実施例１と同様の方法によりけん化工程を行うことによりエチレン−ビニルアルコール共重合体（Ａ−４）を製造した。製造時の重合条件及びけん化条件、得られた重合体の重合度、けん化度、エチレン単位及びブロックキャラクター、並びに共役二重結合を含有する化合物の種類及び含有量を表１にまとめて示す。【０１０３】
（水性エマルジョンの製造）
表２の通り、実施例１の共重合体（Ａ−１）に代えて、共重合体（Ａ−２）〜（Ａ−５）またはＰＶＡ−７を所定量用いたこと、及び脂肪族アルコール（Ｃ）の種類及び含有量を変更したこと以外は実施例１と同様にして水性エマルジョンを調製した。得られた水性エマルジョンの低温での保管安定性、耐水接着性、及び被着剤への塗布性を上述の方法に沿って評価した結果を表２にまとめて示す。なお、共重合体（Ａ−６）水に不溶であり、水性エマルジョンが得られなかった。【０１０４】
【表１】
0006876206.tif 000002
【０１０５】
【表２】
0006876206.tif 000003
【０１０６】
表１及び２に示される通り、本発明の水性エマルジョンは、特定の構造を有するエチレン−ビニルアルコール共重合体（Ａ）を分散剤として用いることで、低温での保管安定性に優れ、耐水接着性および被着剤への塗布性に優れる。したがって、当該水性エマルジョンは、各種接着剤、塗料、繊維加工剤、紙加工剤、無機物バインダー、セメント混和剤、モルタルプライマー等に好適に用いられる。
【符号の説明】
【０１０７】
１  重合槽
２  熱交換器
３〜７  導管
８  撹拌機
９  反応液導出管
１０  ビニルエステル導入管
１１、１２  冷媒管
１３  気体排出管
２１  マックスブレンド翼
２２  スーパーミックス  ＭＲ２０３
２３  スーパーミックス  ＭＲ２０５
２４  フルゾーン翼
【要約】
分散剤としてエチレン−ビニルアルコール共重合体（Ａ）と、分散質としてエチレン性不飽和単量体単位を含む重合体（Ｂ）とを含む水性エマルジョンであって、当該エチレン−ビニルアルコール共重合体（Ａ）のエチレン単位の含有率が１モル％以上２０モル％未満であり、エチレン単位のブロックキャラクターが０．９０〜０．９９である、水性エマルジョンである。当該水性エマルジョンは、特定の構造を有するエチレン−ビニルアルコール共重合体（Ａ）を分散剤として含有することで低温での保管安定性および耐水接着性に優れる。【図１】
0006876206.tif 000004
【図２】
0006876206.tif 000005